(57)【要約】  ポリオレフィンフィルムをレーザー切断する多様な方法、特に二酸化炭素レーザーを用いたレーザー切断方法が説明されている。レーザー切断され得る改質されたポリオレフィン材料も説明されている。【特許請求の範囲】
【請求項１】
ポリオレフィン材料を提供すること；
少なくとも一つの無機剤、少なくとも一つの有機剤、およびその組合わせからなるグループから選択された少なくとも一つの試剤をポリオレフィンフィルムに混入させて増加した光学吸光度を有する改質されたポリオレフィン材料を形成すること；
改質されたポリオレフィン材料でフィルムを形成すること；および
少なくとも一つのＣＯ２レーザーを用いてフィルムをレーザー切断することを含む、ＣＯ２レーザーを用いてポリオレフィンフィルムをレーザー切断する方法。
【請求項２】
前記ＣＯ２レーザーは、１０．６ミクロンの波長を有する光を発散する、請求項１に記載の方法。
【請求項３】
前記ＣＯ２レーザーは、１０．２ミクロン〜１０．２５ミクロンの範囲内の波長を有する光を発散する、請求項１に記載の方法。
【請求項４】
前記ポリオレフィン材料はポリエチレンを含む、請求項１〜請求項３のいずれか一項に記載の方法。
【請求項５】
前記試剤は少なくとも一つの無機剤を含む、請求項１〜請求項４のいずれか一項に記載の方法。
【請求項６】
前記無機剤は、（ｉ）シリカ微粒子、（ｉｉ）二酸化チタンで被覆されたマイカ微粒子、および（ｉｉｉ）その組合わせからなるグループから選択された、請求項５に記載の方法。
【請求項７】
前記無機剤はシリカ微粒子である、請求項６に記載の方法。
【請求項８】
前記シリカ微粒子は、７．５％〜１５％の範囲内の重量比率で前記ポリオレフィン材料に混入された、請求項７に記載の方法。
【請求項９】
前記無機剤は、二酸化チタンで被覆されたマイカ微粒子である、請求項６に記載の方法。
【請求項１０】
二酸化チタニウムで被覆された前記マイカ微粒子は、２％〜２０％の範囲内の重量比率で前記ポリオレフィン材料に混入された、請求項９に記載の方法。
【請求項１１】
前記試剤は、少なくとも一つの有機剤（ｏｒｇａｎｉｃ  ａｇｅｎｔ）を含む、請求項１〜請求項１０のいずれか一項に記載の方法。
【請求項１２】
前記有機剤は、（ｉ）少なくとも一つの酢酸ビニル基を含有する重合体、（ｉｉ）少なくとも一つのビニルアルコール基を含有する重合体、（ｉｉｉ）ポリエチレンテレフタレートグリコール（ＰＥＴＧ）、（ｉｖ）アクリル、（ｖ）ナイロン、および（ｖｉ）それらの組合わせからなるグループから選択された、請求項１１に記載の方法。
【請求項１３】
前記有機剤は、少なくとも一つの酢酸ビニル基を含有する重合体を含む、請求項１２に記載の方法。
【請求項１４】
前記重合体は、エチレンと酢酸ビニルの共重合体である、請求項１３に記載の方法。
【請求項１５】
前記共重合体は、２．５％〜５５％の範囲内の酢酸ビニル含有量を有する、請求項１４に記載の方法。
【請求項１６】
前記有機剤は、少なくとも一つのビニルアルコール基を含有する重合体を含む、請求項１２に記載の方法。
【請求項１７】
少なくとも一つのビニルアルコール基を含有する重合体の量は、２．５％〜５５％の範囲内である、請求項１６に記載の方法。
【請求項１８】
前記有機剤はＰＥＴＧである、請求項１２に記載の方法。
【請求項１９】
前記ＰＥＴＧの量は２．５％〜５５％の範囲内である、請求項１８に記載の方法。
【請求項２０】
前記有機剤はアクリルである、請求項１２に記載の方法。
【請求項２１】
前記アクリルはＰＭＭＡである、請求項２０に記載の方法。
【請求項２２】
前記ＰＭＭＡの量は２．５％〜５５％の範囲内である、請求項２１に記載の方法。
【請求項２３】
前記有機剤はナイロンである、請求項１２に記載の方法。
【請求項２４】
前記ナイロンの量は２．５％〜５５％の範囲内である、請求項２３に記載の方法。
【請求項２５】
前記ナイロンは非晶質ナイロンである、請求項２３に記載の方法。
【請求項２６】
前記フィルムは多層フィルムである、請求項１に記載の方法。
【請求項２７】
前記多層フィルムは２〜５つの複数の層を含む、請求項１〜請求項２５のいずれか一項に記載の方法。
【請求項２８】
前記多層フィルムは５つの層を含む、請求項２６に記載の方法。
【請求項２９】
前記多層フィルムは、前記多層フィルムの全体厚を基準として５％〜７５％の層厚を有するコア層を含む、請求項２６に記載の方法。
【請求項３０】
前記多層フィルムは、前記多層フィルムの全体厚を基準として５％〜４５％の層厚を有するスキン層を含む、請求項２７〜請求項２９のいずれか一項に記載の方法。
【請求項３１】
前記多層フィルムは、前記多層フィルムの全体厚を基準として２％〜１５％の層厚を有する中間層を含む、請求項２７〜請求項３０のいずれか一項に記載の方法。
【請求項３２】
前記多層フィルムはタイ層（ｔｉｅ  ｌａｙｅｒ）を含む、請求項２７〜請求項３１のいずれか一項に記載の方法。
【請求項３３】
前記改質されたポリオレフィン材料の透明度は、前記試剤を含まない前記ポリオレフィン材料の透明度の１０％以内である、請求項２７〜請求項３２のいずれか一項に記載の方法。
【請求項３４】
前記ポリオレフィンフィルムは、前記ポリオレフィンフィルムとライナーとの間の接着剤をさらに含むラベル組立体内に含まれた、請求項１に記載の方法。
【請求項３５】
前記フィルムのレーザー切断は、前記ライナーを損傷または切断しない、請求項３４に記載の方法。
【請求項３６】
前記改質されたポリオレフィン材料で形成された前記フィルムは、ＣＯ２レーザーを用いてラベル組立体でキス（ｋｉｓｓ）切断される、請求項１に記載の方法。
【請求項３７】
前記ＣＯ２レーザーは、１０．６ミクロンの波長を有する光を発散する、請求項３６に記載の方法。
【請求項３８】
前記ＣＯ２レーザーは、１０．２ミクロン〜１０．２５ミクロンの範囲内の波長を有する光を発散する、請求項３６に記載の方法。
【請求項３９】
前記フィルム成形は、キャスティング（ｃａｓｔｉｎｇ）、ステンタリング（ｓｔｅｎｔｅｒｉｎｇ）、配向およびそれらの組合わせからなるグループから選択された方法によって行われる、請求項１に記載の方法。
【請求項４０】
前記フィルムは、前記フィルムを配向させることによって形成された、請求項３９に記載の方法。
【請求項４１】
前記配向フィルムは、３：１〜１５：１の範囲内の延伸率で延伸する、請求項４０に記載の方法。
【請求項４２】
前記フィルムは、５：１〜１０：１の範囲内の延伸率で延伸する、請求項４１に記載の方法。
【請求項４３】
前記改質されたポリオレフィン材料で形成された前記フィルムは、少なくとも８０％の透明度のレベルを示す、請求項１に記載の方法。
【請求項４４】
前記改質されたポリオレフィン材料で形成された前記フィルムは、少なくとも９０％の透明度のレベルを示す、請求項４３に記載の方法。
【請求項４５】
前記改質されたポリオレフィン材料で形成された前記フィルムは、機械方向に７ＫＰＳＩ〜５５０ＫＰＳＩの範囲内のヤング率を示す、請求項１に記載の方法。
【請求項４６】
前記改質されたポリオレフィン材料で形成された前記フィルムは、機械方向に少なくとも１５０ＫＰＳＩのヤング率を示す、請求項４５に記載の方法。
【請求項４７】
ＣＯ２レーザーを使用して切断され得る多層フィルムにおいて、
コア層；および
少なくとも一つのスキン層を含み、
前記コア層と前記少なくとも一つのスキン層の少なくとも一つは、ポリオレフィンおよび一定濃度の少なくとも一つの試剤（ａｇｅｎｔ）を含み、多層フィルムが１０．６ミクロンの波長または１０．２ミクロン〜１０．２５ミクロンの範囲内の波長を有する光に対して増加した光学吸光度を示す、多層フィルム。
【請求項４８】
前記多層フィルムは２〜５つの複数の層を含む、請求項４７に記載の多層フィルム。
【請求項４９】
前記多層フィルムは５つの層を含む、請求項４８に記載の多層フィルム。
【請求項５０】
前記多層フィルムの前記コア層は、前記多層フィルムの全体厚を基準として５％〜７５％の層厚を有する、請求項４７に記載の多層フィルム。
【請求項５１】
前記多層フィルムの前記スキン層は、前記多層フィルムの全体厚を基準として５％〜４５％の層厚を有する、請求項４７に記載の多層フィルム。
【請求項５２】
中間層をさらに含み、前記多層フィルムの前記中間層は、前記多層フィルムの全体厚を基準として２％〜１５％の層厚を有する、請求項４７に記載の多層フィルム。
【請求項５３】
タイ層（ｔｉｅ  ｌａｙｅｒ）をさらに含む、請求項４７に記載の多層フィルム。
【請求項５４】
前記ポリオレフィン材料はポリエチレンである、請求項４７に記載の多層フィルム。
【請求項５５】
前記試剤は、少なくとも一つの有機剤（ｏｒｇａｎｉｃ  ａｇｅｎｔ）を含む、請求項４７に記載の多層フィルム。
【請求項５６】
前記有機性は、（ｉ）少なくとも一つの酢酸ビニル基を含有する重合体、（ｉｉ）少なくとも一つのビニルアルコール基を含有する重合体、（ｉｉｉ）ポリエチレンテレフタレートグリコール（ＰＥＴＧ）、（ｉｖ）アクリル、（ｖ）ナイロン、および（ｖｉ）それらの組合わせからなるグループから選択された、請求項５５に記載の多層フィルム。
【請求項５７】
前記有機性剤は少なくとも一つのビニルアセテート基を含有する重合体を含む、請求項５６に記載の多層フィルム。
【請求項５８】
前記重合体はエチレンと酢酸ビニルの共重合体である、請求項５７に記載の多層フィルム。
【請求項５９】
前記共重合体は、２．５％〜５５％の範囲内の酢酸ビニル含有量を有する、請求項５８に記載の多層フィルム。
【請求項６０】
前記有機剤は、少なくとも一つのビニルアルコール基を含有する重合体を含む、請求項５６に記載の多層フィルム。
【請求項６１】
前記少なくとも一つのビニルアルコール基を含有するポリマーの量は２．５％〜５５％の範囲内である、請求項６０に記載の多層フィルム。
【請求項６２】
前記有機剤はＰＥＴＧである、請求項５６に記載の多層フィルム。
【請求項６３】
前記ＰＥＴＧの量は２．５％〜５５％の範囲内である、請求項６２に記載の多層フィルム。
【請求項６４】
前記有機剤はアクリルである、請求項５６に記載の多層フィルム。
【請求項６５】
前記アクリルはＰＭＭＡである、請求項６４に記載の多層フィルム。
【請求項６６】
前記ＰＭＭＡの量は２．５％〜５５％の範囲内にある、請求項６５に記載の多層フィルム。
【請求項６７】
前記有機剤はナイロンである、請求項５６に記載の多層フィルム。
【請求項６８】
前記ナイロンの量は２．５％〜５５％の範囲内にある、請求項６７に記載の多層フィルム。
【請求項６９】
前記ナイロンは非晶質ナイロンである、請求項６７に記載の多層フィルム。
【請求項７０】
前記多層フィルムの透明度は、前記試剤を含まない多層フィルムの透明度の１０％以内である、請求項４７に記載の多層フィルム。
【請求項７１】
前記多層フィルムは、前記多層フィルムとライナーとの間の接着剤をさらに含むラベル組立体内に含まれた、請求項４７に記載の多層フィルム。
【請求項７２】
前記ラベル組立体は、前記ライナーを損傷または切断せずにレーザーキスカットされ得る、請求項７１に記載の多層フィルム。
【請求項７３】
前記レーザーキスカットは、ＣＯ２レーザーを用いて行われる、請求項７２に記載の多層フィルム。
【請求項７４】
前記コア層と前記ポリオレフィンおよび前記試剤を含む前記スキン層のうち少なくとも一つは、キャストフィルム、ステンターフィルム（ｓｔｅｎｔｅｒｅｄ  ｆｉｌｍ）、配向フィルム、および非配向フィルムからなるグループから選択されたフィルムである、請求項４７に記載の多層フィルム。
【請求項７５】
前記フィルムは３：１〜１５：１の範囲内の延伸率で延伸される、請求項４７に記載の多層フィルム。
【請求項７６】
前記フィルムは５：１〜１０：１の範囲内の延伸率で延伸される、請求項７５に記載の多層フィルム。
【請求項７７】
前記フィルムは少なくとも８０％の透明度のレベルを示す、請求項４７に記載の多層フィルム。
【請求項７８】
前記フィルムは少なくとも９０％の透明度のレベルを示す、請求項７７に記載の多層フィルム。
【請求項７９】
前記フィルムは、機械方向に７ＫＰＳＩ〜５５０ＫＰＳＩの範囲内のヤング率を示す、請求項４７に記載の多層フィルム。
【請求項８０】
前記フィルムは、機械方向に少なくとも１５０ＫＰＳＩのヤング率を示す、請求項７９に記載の多層フィルム。
【発明の詳細な説明】
【技術分野】
【０００１】
本出願は２０１４年１２月３０日付で出願された米国仮出願第６２／０９８，０１０号の利益を主張し、これは全体的に本明細書内に参照として含まれる。
【０００２】
本発明は二酸化炭素（ＣＯ２）レーザーを利用したレーザー切断ポリオレフィンフィルムおよびラベル組立体（ａｓｓｅｍｂｌｙ）に関するものである。
【背景技術】
【０００３】
接着ラベルおよびフィルム組立体は、一般に、商業的な販売のために製品を包装したり準備するために製造業者、流通業者および／または小売り業者などの「変換者（ｃｏｎｖｅｒｔｅｒｓ）」によって使用される。変換者は、処理装備または「ライン（ｌｉｎｅｓ）」を使用して所望通りにラベルおよび／またはフィルム組立体を選択的に切断し、例えば、多様な商業用製品のためのパッケージを形成する。このような変換ラインはまた例えば印刷などのラベルおよびフィルム組立体での追加的な作業を行うことができる。
【０００４】
典型的な変換ラインは、一般にラベルおよび／またはフィルム組立体を選択的に印刷および切断するためのフレキソ印刷および機械的ダイ切断装備を含む。機械的ダイ切断は、多くの側面で、特に大量の変換ラインに適している。
【発明の概要】
【発明が解決しようとする課題】
【０００５】
最近、ラベルおよび／またはフィルム組立体を切断するために一つ以上のレーザーを用いるデジタル変換ラインが徐々に大衆化している。デジタル変換ラインは、少量の処理に有用であり、典型的な機械的ダイ切断（ｄｉｅ  ｃｕｔｔｉｎｇ）と比較して、切断深さおよびパターンのような切断媒介変数の変更において柔軟性をより高めることができる。ラベルおよびフィルム組立体のレーザー変換は、簡単に調整でき、大量のラベルまたはフィルムラミネートにおいて多様な形状を切断することができる。切断媒介変数に対する変更は、レーザーカッターを制御するソフトウェアを通じて容易に行われ得る。
【０００６】
ほとんどのデジタル変換ラインは、典型的に約１０．６ミクロンまたは約１０．２〜１０．６０ミクロンの範囲内の波長を有する光を放出するＣＯ２レーザーを用いる。ＣＯ２レーザーのこのような放出波長は、しばしば、「中間赤外線」波長または波長範囲および／または「長赤外線」波長または波長範囲と称される。
【０００７】
ラベルおよびフィルムラミネートを変換するためにＣＯ２レーザーでデジタル変換ラインを使用する際に発生する問題は、このようなラベルおよびフィルムラミネートに使用される多くの重合体フィルムがＣＯ２レーザーから放出される光に相対的に透明であるということである。このようなフィルムの例はポリエチレンである。比較的高い光透過率およびこれによるＣＯ２レーザーによって放出される光に対するポリエチレンの低い光学吸光度によって、レーザーによる劣悪な切断性能が現れる。したがって、例えばポリエチレン材料のような特定ラベルおよびフィルムラミネートを変換するためにＣＯ２レーザーの使用を可能にする方法の必要性が存在する。
【０００８】
劣悪なレーザー切断の結果は、遅い切断速度である。特定の適用のために、例えば切断形状またはパターンを容易に変形させることができる能力といった工程柔軟性の増加が伴えば、遅い切断速度は許容され得る。しかし、遅い切断速度は、特に大量変換ラインの場合、一般には許容されない。一般に、多くの応用分野において、切断速度を高めるためにレーザー電力を単純に増加させることはできない。ラベルおよびフィルムラミネートに使用される多くの材料は、より高いレーザー出力レベルによる損傷に影響を受けやすい。そして材料の過度な加熱、好ましくない切断面および切断面に隣接した材料特性の変化などの、さらに高いレーザー電力水準の使用によって所望しない結果が発生する可能性がある。したがって、言及された問題が伴うことなくレーザー切断速度を増加させる方法の必要性が存在する。
【０００９】
多くの適用において、ライナーを切断または損傷させずにラベルの一つ以上のフィルムが切断されるように、ラベルとライナー組立体を「キスカット（ｋｉｓｓ  ｃｕｔ）」することが好ましい。このような切断作業を行うために、一般に機械的切断組立体が使用されている。しかし、これは切断工程の精密な制御と機械的部品を必要とする。レーザーを使用してラベルおよびライナー組立体をキスカットすることは本技術分野において公知であるが、ライナーに対する損傷は共通の問題である。例えば、特定等級（ｇｒａｄｅ）のポリエチレンフィルムをレーザー切断する場合、レーザーのために比較的高い電力レベルを用いる必要がある。このようなレーザー電力レベルは、典型的にライナーまたはライナーを介して切断される一部の適用物（ａｐｐｌｉｃａｔｉｏｎ）に深刻な損傷を与える。したがって、ライナーを損傷させたり切断せずにラベルおよびライナー組立体をレーザー切断、特にレーザーキスカットする方法の必要性が存在する。
【課題を解決するための手段】
【００１０】
以前の取り組みと関連する問題点が本発明で次の通り扱われる。
一態様において、本発明は、ＣＯ２レーザーを使用してポリオレフィンフィルムをレーザー切断する方法を提供する。本方法は、ポリオレフィン材料を提供することを含む。本方法はまたポリオレフィン材料内に少なくとも一つの試剤を混入させることを含む。この試剤は、少なくとも一つの無機剤、少なくとも一つの有機剤、そしてこれらの組合わせからなるグループから選択され、これによって増加した光学吸光度を有する改質されたポリオレフィン材料が形成される。本方法はまた改質されたポリオレフィン材料からフィルムを形成することを含む。またこの方法は、少なくとも一つのＣＯ２レーザーを使用してフィルムをレーザー切断することを付加的に含む。
【００１１】
他の態様において、本発明はＣＯ２レーザーを用いて切断できる多層フィルムを提供する。多層フィルムは、コア層および少なくとも一つのスキン層を含む。コア層と少なくとも一つのスキン層のうち少なくとも一つは、ポリオレフィンおよび特定濃度の少なくとも一つの試剤を含み、多層フィルムは１０．６ミクロンの波長または１０．２ミクロン〜１０．２５ミクロンの範囲内の波長を有する光に対する増加した光学吸光度を示す。
【００１２】
理解できるように、本明細書に記述された本発明は他の実施例および相違する実施例が可能であり、そのいくつかの細部事項はすべて請求された範囲を逸脱することなく多様な点において変形され得る。したがって、説明は例示的なものであり制限的なものではないと見なされるべきである。
【図面の簡単な説明】
【００１３】
【図１】本発明に係る典型的なラベル組立体の概略的な横断面図。
【図２】本発明に係る一形態のフィルムの概略的な横断面図。
【図３】本発明に係る他の形態のフィルムの概略的な横断面図。
【図４】本発明に係る他の形態のフィルムの概略的な横断面図。
【図５】本発明に係る他の形態のフィルムの概略的な横断面図。
【図６】本発明に係るレーザーを用いてラベル組立体をキスカットする概略図。
【発明を実施するための形態】
【００１４】
本発明は、ポリエチレンおよび類似の材料などのポリオレフィンを含有するフィルムのレーザー切断を可能にする多様な方法、特にＣＯ２レーザーを使用したレーザー切断を提供する。特定試剤を特定濃度でフィルムに混入させることによって、（ｉ）１０．６μｍおよび／または（ｉｉ）１０．２μｍ〜１０．２５μｍの波長に対するフィルムの光学吸光度がかなり増加することがあり、それによってフィルムのＣＯ２レーザー切断が可能である。特定フィルムを特定の延伸比率で特定方向に延伸することもフィルムのレーザー切断を顕著に向上させることができる。言及した試剤の混入は、フィルムの戦略的延伸と組み合わせて用いられ、レーザー切断、特にＣＯ２レーザーを用いて切断され得るフィルムを生産することができる。
【００１５】
本発明は、また、ライナー上に配置された一つ以上のフィルムを含むラベル組立体をキスカットする多様な方法を提供する。フィルムは、典型的に本明細書に説明しているようなポリオレフィンフィルムであり、これは言及し試剤を含み、それによって１０．６μｍおよび／または１０．２μｍ波長を有する光に対するフィルムの光学吸光度を増加させる。フィルムはまた特定延伸率で特定方向に延伸して、フィルムのレーザー切断性を促進することができる。
【００１６】
本発明は、また、（ｉ）例えばポリエチレンおよび類似の材料であり得るポリオレフィンフィルムなどのポリマーフィルム内に特定濃度の特定試剤を混入させること、および／または（ｉｉ）特定延伸率で特定方向にフィルムを延伸させることによって、レーザー電力を増加することなくレーザー切断速度を増加させる多様な方法を提供する。この方法は、ＣＯ２レーザーのためにレーザー切断速度を増加させることおよび／またはポリエチレンのような重合体材料の切断に特に有用である。
【００１７】
本発明は、また、レーザーによって、特にＣＯ２レーザーによって容易に切断され得る多様なフィルムを提供する。多様なフィルムは単層フィルムであり得、重合体材料の多重層を含むことができる。本発明のこの態様および他の態様のすべては、本明細書でさらに詳細に説明される。
【００１８】
光学吸光度
本主題の多様な態様に注目する前に、材料の光学吸光度、その測定および光学吸光度の一般的な定量化方法について検討することが有益である。
【００１９】
分光学において、材料の吸光度（「光学密度」ともいう）は材料に照射される放射線の量と材料を通じて透過する放射線の量の対数比率である。吸光度の測定は、しばしば分析化学で行われる。物理学において、用語「分光吸光度」は「分光吸収率」または「吸収能」ともいう。密接に関連した用語は下記で説明される「透過率」である。
【００２０】
Ａλで表される、光の特定波長（λ）における吸光度は、式（１）で表される定量的な測定値である。
【００２１】
【数１】
2018505266.tif 000002
【００２２】
したがって、吸光度Ａλは、材料に照射される放射線（材料を通過する前の放射線または入射放射線の強度）ＩＯと、材料を通過した放射線（材料を通過した放射線または透過した放射線の強度）Ｉとの間の符号のない対数比率である。このように、吸光度は透過率Ｔと密接な関連がある：
【００２３】
【数２】
2018505266.tif 000003
【００２４】
用語「吸収」は、光を吸収する物理的過程を示し、「吸光度」は、数学的量を示す。
吸光度、は適切な単位はないが、しばしば「吸光度単位」またはＡＵで報告される。しかし、科学的研究者を含む多くの人々は、このような任意単位の面から吸光度測定実験の結果を誤って述べる。
【００２５】
典型的に、材料の吸光度は、吸収分光法を用いて測定される。これは、関心のある材料を通じて光を誘導すること、およびどれほど多くの光とどのような波長が検出器に伝送されたかを記録することを含む。この情報を用いて吸収された波長が決定され得る。式（１）を参照すれば、光源の透過強度はＩＯである。サンプルを通過した光の強度はＩである。与えられた波長における材料の吸光度は、式（１）によって決定され得る。
【００２６】
透明な試片または材料の吸収および散乱挙動は、どれほど多くの光が通過し、透明な材料を通じて対象物がどのように現れるかを決定するであろう。
【００２７】
総透過率は、透過した光の入射光に対する比率である。これは、試片または材料の吸収および反射特性によって影響を受ける。総透過光は、直接透過光と拡散光とで構成される。拡散された部分の角度分布によって透明な試片が異なって現れるであろう。
【００２８】
視覚的知覚は、一般に広角および狭角散乱の二つの現象を区別することができる。
広角散乱はヘイズ（ｈａｚｅ）をもたらす。光はあらゆる方向に拡散して明暗（ｃｏｎｔｒａｓｔ）の損失を引き起こす。ＡＳＴＭ  Ｄ  １００３は、通過時に平均して約２．５度以上の入射光線から外れる光の百分率でヘイズを限定する。
【００２９】
狭角散乱は、透視（ｓｅｅ−ｔｈｒｏｕｇｈ）品質および透明度に影響を及ぼす。光は小さい角度範囲にて大きな集中度を有して拡散する。この効果は、試片または材料を通じて非常に微細な細部構造をどれほどよく見ることができるかを説明する。透視品質または透明度は、一般に２．５度未満の角度範囲で決定される。ヘイズおよび透明度品質の測定および分析は、均一で一貫した製品品質を促進し、工程媒介変数および材料特性、例えば冷却速度または原材料の適合性に影響を及ぼす分析に役立つ。
【００３０】
ヘイズメーター（ｈａｚｅ  ｍｅｔｅｒ）は、フィルムの透明度を客観的に測定する。ヘイズメーターにおいて、光線が試片にぶつかりながら積分球に入る。球体の内部表面は無光白色材料で均一に被覆されて拡散を許容する。球体内の検出器は、総透過率および透過ヘイズを測定する。球体の出口ポートに装着されたリングセンサーは、狭い角度の散乱光を検出して順に透明度の表示を提供する。ヘイズメーターの例は、ヘイズガードプラス（ＨＡＺＥＧＡＲＤ  ＰＬＵＳ）という名称でオークランドインスツルメント社から商業的に購入できる器具である。
【００３１】
試剤
本発明に係るポリオレフィンフィルム、特にポリエチレンに多様な試剤が混入され得る。第１グループの試剤は、例えば（ｉ）二酸化チタン、（ｉｉ）シリカ微粒子、（ｉｉｉ）二酸化チタンでコーティングされたマイカ微粒子、（ｉｖ）ナノ粘土および無機ＩＲ拡散剤（ｄｉｆｆｕｓｅｒ）および（ｖ）これらの組合わせを含むことができる無機剤である。これら無機剤は、不透明または白色フィルムに混入させるのに有用である。
【００３２】
多様な等級および類型の二酸化チタン粒子（ＴｉＯ２）が使用され、二酸化チタン粒子の濃度によって多少差のあるフィルムに白色を付与することができる。この粒子は、白色ポリプロピレンフィルムに広く使用される。他のポリプロピレン（ＰＰ）フィルムが０％〜２０％の多様な濃度のＴｉＯ２で作られる。単に５％の濃度のＴｉＯ２は、（１０．６μｍのＣＯ２レーザーを用いて）実質的に非−レーザー切断可能なフィルムをレーザー切断可能なＰＰフィルムに変形させる。高濃度のＴｉＯ２は、一般に切断性を向上させる。すなわち、一般に２５％以上の濃度でレーザー切断性への影響がなくなるまでは、このようなフィルムを切断するためにより少ないエネルギーが必要である。この「飽和」水準は、フィルムの厚さと方向だけでなく、生成されたフィルムの類型、例えばフィルムがブロウン（ｂｌｏｗｎ）フィルム、ステンター（ｓｔｅｎｔｅｒ）フィルムまたは空洞（ｃａｖｉｔａｔｅｄ）フィルムであるか否かにより決定される。二酸化チタンは、例えばＴＩ−ＰＵＲＥという名称でデュポン（ＤｕＰｏｎｔ）社から購入でき、１μｍ未満の粒子の大きさで広範囲に求めることができる。
【００３３】
多様な等級および類型のシリカ微粒子が使用され得る。例えば、天然および／または合成のシリカ微粒子が使用され得る。シリカ充填剤マスターバッチ（Ｓｉｌｉｃａ  ｆｉｌｌｅｒ  ｍａｓｔｅｒ  ｂａｔｃｈ）、特に、例えばポリエチレンまたはポリプロピレン内のシリカ濃縮物が使用され得る。使用され得る、商業的に購入できるシリカの非制限的な例は、Ａ．シュールマン社から購入できるポリバッチ（ＰＯＬＹＢＡＴＣＨ）ＩＲ  １５１５および／またはＩＲ  ２９９４を含む。多くの実施例において、シリカはポリオレフィン樹脂、特にポリエチレンおよび／またはポリプロピレンに７．５％〜１５％の範囲内の重量％で混入される。
【００３４】
前記した通り、無機剤は、二酸化チタン（ＴｉＯ２）で被覆されたマイカ微粒子を含むことができる。マイカ微粒子は、典型的にフレーク（ｆｌａｋｅ）形態であるが、本発明は多様な他の形状および構成を含む。典型的にフレーク状であるマイカ微粒子は、光散乱によって測定される通り、微粒子の９５％が１〜１５ミクロンの範囲内にある粒子の大きさの範囲を有する。一般的な平均粒子の大きさは４ミクロンである。しかし、本発明は、最終用途の適用に好適な任意の粒子の大きさの使用を含むことが理解されるであろう。マイカは、二酸化チタンで被覆される。多様な類型および等級の二酸化チタンで被覆されたマイカが商業的に購入可能であり、本発明によって使用され得る。このような被覆されたマイカの非制限的な例は、ＢＡＳＦのＭＡＧＮＡＰＥＡＲＬ  ３０００である。多くの実施例において、二酸化チタンで被覆されたマイカは、２％〜２０％、特に２．５％〜１０％の範囲内の重量濃度でポリオレフィンに混入され、５％が特定実施例で有用である。
【００３５】
言及の通り、無機剤はまたナノ粘土および無機ＩＲ拡散剤を含むことができる。無機ＩＲ拡散剤の代表的且つ非制限的な例は、カラーテック（ＣＯＬＯＲＴＥＣＨ）１００ＬＴ７９６９、カラーテック（ＣＯＬＯＲＴＥＣＨ）１００ＬＭ４５２９およびカラーテック（ＣＯＬＯＲＴＥＣＨ）１００ＬＭ４５５９という名称でカラーテック社から商業的に購入可能なものを含む。
【００３６】
第２グループの試剤は、例えば（ｉ）少なくとも一つの酢酸ビニル基を含有するポリマー、（ｉｉ）少なくとも一つのビニルアルコール基を含有するポリマー、（ｉｉｉ）ポリエチレンテレフタレートグリコール（ＰＥＴＧ）、（ｉｖ）ポリ（メチルメタクリレート）（ＰＭＭＡ）などの特定アクリル、（ｖ）ナイロンおよび（ｖｉ）これらの組合わせを含むことができる有機剤である。このような有機剤は、透明フィルムに混入するのに有用である。特定の適用において、このような試剤は、不透明そして特に白色フィルムに混入するのに有用である。
【００３７】
本発明の多くの実施例において、有機剤は、酢酸ビニルおよび／または例えば、エチレン酢酸ビニルおよび／またはエチレン酢酸ビニル共重合体などの酢酸ビニル基を含有する試剤であり得る。エチレンと酢酸ビニルの共重合体が使用される本発明の特定形態において、共重合体は２．５〜５５％の範囲内の酢酸ビニル含有量を有する。エチレン酢酸ビニルおよび／またはエチレン酢酸ビニル共重合体のために多様な商業的供給源が存在する。例えば、エチレン酢酸ビニル共重合体は、ＡＴＥＶＡという名称でセラニス社から商業的に購入することができる。適切な等級は、１８％の酢酸ビニルを含むＡＴＥＶＡ  １８２１Ａを含む。エチレン酢酸ビニル共重合体の他の商業的供給源は、アルケマ（ＡＲＫＥＭＡ）からのエバタネ（ＥＶＡＴＡＮＥ）という名称で購入することができる。好適な等級は、２８％の酢酸ビニルを含むエバタネ２８−０３を含む。多様な等級のエチレンビニルアルコールおよび／またはエチレンビニルアルコールを含む成分が有機剤として使用され得る。特定の形態において、ＥＶＯＨ中のビニルアルコールの重量％は約６２．５％である。多くの実施例において、有機剤は、少なくとも一つのオレフィン単量体と、エチレン酢酸ビニル共重合体、エチレンアクリル酸共重合体、エチレンアクリレート共重合体、エチレンメチルアクリレート共重合体およびエチレンブチルアクリレート共重合体などの単量体を含有する少なくとも一つのエステル基との反応物である改質されたポリオレフィン共重合体樹脂を含む。有機剤はまたポリエチレンテレフタレートグリコール（ＰＥＴＧ）および／またはこれの誘導体形態であり得る。特定アクリルは、例えばポリ（メチルメタクリレート）（ＰＭＭＡ）のような有機剤のために使用され得る。有機剤は、非晶質ナイロンまたは脂肪族ポリアミドの形態であり得る。有機剤がナイロンである特定の実施例において、ナイロンは非晶質ナイロンまたは結晶質ナイロンであり得る。ナイロンが結晶質ナイロンである形態において、ｍ−キシレンジアミン（ＭＸＤＡ）から製造された多様なポリアミドを含むナイロン−ＭＸＤ６が使用され得る。ナイロン−ＭＸＤ６は、ＭＸＤＡとアジフ酸の縮合によって生産された結晶質ポリアミドである。ナイロン−ＭＸＤ６は、主鎖に芳香環を含有した脂肪族ポリアミドであり、したがってナイロン６およびナイロン６，６と区別することができる。一つ以上の有機剤の付加的な細部事項がフィルムと共に本明細書で説明される。
【００３８】
有機剤の量は、ポリオレフィン材料内での有機剤の総量が２．５％〜５５％、特に１５％〜５０％の重量％の範囲内にあるように選択される。特定の実施例において、有機剤が酢酸ビニルおよび／または酢酸ビニル含有試剤を含む場合、試剤の量は、ポリオレフィン材料内での酢酸ビニルの総量が２．５％〜１５％、特に７．５％〜１５％の重量％の範囲内にあるように選択され、そして特定形態では約１０％である。
【００３９】
使用された第３グループの有機剤は、ハンツマンインターナショナルＬＬＣ（Ｈｕｎｔｓｍａｎ  Ｉｎｔｅｒｎａｔｉｏｎａｌ，ＬＬＣ）からＫＲＹＳＴＡＧＲＡＭという名称で商業的に購入可能なアクリル、ポリスチレン（ＰＳ）、ポリ乳酸（ＰＬＡ）、ポリカーボネート（ＰＣ）および熱可塑性ポリウレタン（ＴＰＵ）である。ＰＬＡとＰＳはいずれもポリエチレン（ＰＥ）と非混合性である。非混合性材料に起因する不良な混合および劣悪な機械的特性によって、典型的にＰＬＡとＰＳはフィルム製造時にＰＥと混合されない。しかし、本発明の特定実施例において、これらの材料、すなわちＰＬＡとＰＳを多層フィルムで単一層として混合することによってこれらはアクリルおよびポリカーボネ−トとともに使用され得る。一般に、タイ層（ｔｉｅ  ｌａｙｅｒ）は、ＰＬＡおよびＰＳ双方のために必要である。
【００４０】
言及の無機剤の一つ以上そして言及の有機剤の一つ以上の組合わせが用いられ得る。
多様な試剤がフィルムの形成前にフィルム材料に混入され、これは、この実行がフィルム上の被覆またはフィルム内での試剤の非均一分布ではなく、フィルム内で試剤の比較的均一な分布を促進するためである。一つ以上の試剤をフィルム材料に混入させるために多様な技術が使用され得る。多くの実施例において、フィルム材料が流動性または液体状態にある間に、試剤がフィルム材料に混入される。通常の混合（ｍｉｘｉｎｇ）および／またはブレンド（ｂｌｅｎｄｉｎｇ）する動作を使用して、フィルム材料内で一つ以上の試剤を均一に分散させることができる。言及の試剤を含有した改質されたポリオレフィンフィルムを形成した後、フィルムを形成するために通常の技術が使用され得る。
【００４１】
特定の実施例において、一つ以上の試剤は、一つ以上のポリオレフィンと結合して改質されたポリオレフィンを形成し、改質されたポリオレフィンフィルムの透明度は試剤を含まないポリオレフィンの対応するフィルムと類似している。本明細書で使用されている用語「類似している（ｃｏｍｐａｒａｂｌｅ）」は、ポリオレフィンフィルムの光学透明度に対する改質されたポリオレフィンフィルムの光学透明度と関連する。具体的に、この用語は、改質されたポリオレフィンフィルムの光学的透明度が試剤のないポリオレフィンフィルムの光学的透明度の９０％以内、ある実施例では９５％以内、そして特定実施例では１００％以内であることを示す。本明細書で使用されている用語「光学的透明度」は、可視光線に関するフィルムの透明度または透明性に言及する。光学的透明度は、当業界で利用可能な透明度計測器によって測定でき、一般にＡＳＴＭ  Ｄ１７４６によって限定される。
【００４２】
フィルム
言及の通り、本発明は、レーザー切断の対象となり得、レーザーによって効果的に切断、成形および／またはパターン化され得るポリオレフィンフィルムに関するものである。ポリオレフィンは、一つ以上の炭素−炭素二重結合を有する脂肪族炭化水素であるオレフィンの単独重合体または共重合体を含む。オレフィンは、１−ブテンなどの、アルファ−オレフィンとしても知られている１−アルケン、および２−ブテンなどの、炭素鎖の非末端炭素原子上に炭素−炭素二重結合を有する内部アルケンを含むアルケン；シクロヘキセンおよびノルボルナジエンなどの、一つ以上の炭素−炭素二重結合を有する環状オレフィン；および１，４−ブタジエンおよびイソプレンのような、２以上の炭素−炭素二重結合を有する非環状脂肪族炭化水素である環状ポリエンを含む。ポリオレフィンは、単一アルケン単量体からの、ポリプロピレン単独重合体などのアルケン単独重合体と、少なくとも一つのアルケン単量体および一つ以上の更なるオレフィン単量体からの、プロピレン−エチレン共重合体およびプロピレン−エチレン−ブタジエン共重合体などのアルケン共重合体（ここで最初に挙げられたアルケンは共重合体の主な構成成分である）と、単一環状オレフィン単量体からの環状オレフィン単独重合体と、少なくとも一つの環状オレフィン単量体と一つ以上の更なるオレフィン単量体からの環状オレフィン共重合体（ここで最初に挙げられた環状オレフィンは共重合体および前記オレフィン重合体の任意の混合物の主な構成成分である）と、を含む。
【００４３】
一実施例において、フィルムは、一つ以上の重合体または重合体成分のブレンドである。例えば、フィルムは、約６０％〜約８０％のポリオレフィンと約２０％〜約４０％のエチレン酢酸ビニル共重合体（ＥＶＡ）との混合比率で、一つ以上のポリオレフィンとＥＶＡとのブレンドを含む単層フィルムの形態であってもよく、ここで８０／２０、７０／３０および６０／４０の特定比率がそれぞれ有用である。
【００４４】
一実施例において、フィルムは、コア層と少なくとも一つのスキン層とを含む多層フィルムである。スキン層は、印刷可能なスキン層であり得る。一実施例において、多層フィルムは、コア層および二つのスキン層を含み、少なくとも一つのスキン層が印刷可能である。他の実施例において、多層フィルムは、二つのスキン層、二つのタイ層（ｔｉｅ  ｌａｙｅｒ）およびコア層を含む５層フィルムである。各タイ層は、スキン層とコア層との間に位置する。多くの応用分野において、言及した３層または５層フィルムなどの多層フィルムは、スキン層の組成物が同一および／またはタイ層の組成物が同一である対称配列を用いることができる。
【００４５】
一実施例において、フィルムは、（ａ）アルファオレフィンと共にエチレンまたはプロピレンの共重合体を含み、上部表面と下部表面とを有するコア層、（ｂ）コア層の上部表面上の一つ以上のスキン層および（ｃ）コア層の下部表面上の一つ以上の印刷可能な層を含む、ハロゲンのない多層フィルムを含み、ここでスキン層はポリオレフィンまたはポリオレフィンブレンド（ｂｌｅｎｄ）を含む。
【００４６】
印刷スキン層は、少なくとも一つのポリエチレン（ＰＥ）および少なくとも一つのポリプロピレン（ＰＰ）を含む。ポリエチレンは、最大約０．９７ｇ／ｃｍ３の範囲、または約０．８６若しくは０．８７〜約０．９４ｇ／ｃｍ３の範囲の密度を有するポリエチレンを含む。ポリエチレンは、極低密度ポリエチレン（ＶＬＤＰＥ）、低密度ポリエチレン（ＬＤＰＥ）、線形低密度ポリエチレン（ＬＬＤＰＥ）、中密度ポリエチレン（ＭＤＰＥ）、高密度ポリエチレン（ＨＤＰＥ）、または前述したポリエチレンのうち任意のものが混合物を含むことができる。ポリエチレンの混合物は、例えば、２個の線形低密度ポリエチレンの混合物のような同じ類型の２以上のポリエチレンを含むことができるか、例えば、ＬＬＤＰＥとＭＤＰＥとの混合物のような２以上の他の類型から得られた２以上のポリエチレンを含むことができる。ＶＬＤＰＥは、一般に０．８８〜０．９１５ｇ／ｃｍ３の範囲の密度を有し、３〜２０個の炭素原子を有するアルファ−オレフィンコモノマーとエチレンからメタロセンまたはチーグラーナッタ（Ｚ−Ｎ）触媒作用を通じて製造されたポリエチレン共重合体を含むことができる。ここで、コモノマー含有量は４〜２５モル％以上である。一般に、メタロセン触媒は、Ｚ−Ｎ触媒と比較して重合体内により均一な分岐およびより優れた均質性を提供する。ＬＤＰＥは、一般に０．８６または０．８７〜０．９３５の範囲の密度を有し、ポリエチレン単独重合体、エチレンと一つ以上のＣ３−Ｃ２０アルファ−オレフィンコモノマーからのポリエチレン共重合体、または前記重合体のうち任意のものの混合物を含むことができ、ここで、ＬＤＰＥは、フリーラジカル触媒作用を用いて高圧下で製造される。ＬＤＰＥは、短鎖および長鎖分岐を有する。ＬＬＤＰＥは、一般に０．８６または０．８７〜０．９３ｇ／ｃｍ３の範囲の密度を有し、Ｚ−Ｎまたはメタロセン触媒作用を用いてエチレンおよび一つ以上のＣ３−Ｃ２０アルファ−オレフィンコモノマーから製造されたポリエチレン共重合体を含むことができる。ここで、コモノマー含有量は２．５〜３．５モル％である。ＬＬＤＰＥは短鎖分岐を有する。ＭＤＰＥは、一般に０．９２５〜０．９４ｇ／ｃｍ３の範囲の密度を有し、Ｚ−Ｎまたはメタロセン触媒作用を用いてエチレンおよび一つ以上のＣ３−Ｃ２０アルファ−オレフィンコモノマーから製造されたポリエチレン共重合体を含むことができる。ここで、コモノマー含有量は１〜２モル％である。本発明の一実施例の印刷スキン層（Ａ）は、チーグラーナッタ触媒作用からの低粘度ＬＬＤＰＥおよびメタロセン触媒作用からのＬＬＤＰＥを含む。Ｚ−Ｎ触媒作用からの低粘度ＬＬＤＰＥは、ＡＳＴＭ法Ｄ１２３８によって、１９０℃／２．１６ｋｇで、３−４０、５−３０または７−２０のｇ／１０分の溶融指数を有することができる。前述したポリエチレンは、ダウケミカル社（Ｄｏｗ  Ｃｈｅｍｉｃａｌ  Ｃｏ．）およびエクソン−モビルケミカル社（Ｅｘｘｏｎ−Ｍｏｂｉｌ  Ｃｈｅｍｉｃａｌ  Ｃｏ．）などの樹脂供給者から購入することができる。有用なＺ−Ｎポリエチレンの特定例は、ダウのダウレックス２５１７；ホツマンのシェブロンフィリップのＬ２１０１またはＬ８１４８（０���９の溶融指数）およびマフレックス７１０５  ＤＬ（０．５の溶融指数）を含む。ダウレックス２５１７は、０．９１７ｇ／ｃｃの密度および２５ｇ／１０分の溶融指数を有し、Ｌ２１０１は２４ｇ／１０分の溶融指数を有する。メタロセン触媒化されたＬＬＤＰＥの例は、エクソン−モビルＥＸＡＣＴ  ４０４９（密度０．８７３ｇ／ｃｃおよび４．５ｇ／１０分の溶融指数）；およびダウＡＦＦＩＮＩＴＹ  ８２００Ｇ（０．８７０ｇ／ｃｃの密度）およびＡＦＦＩＮＩＴＹ  ＫＣ８８５２（３．０の溶融指数）を含む。商業的に購入可能なＨＤＰＥの例は、ダウケミカル社から購入できるＨＤＰＥ  ＤＭＤＡ  ８９０４  ＮＴ７である。
【００４７】
ポリプロピレンは、ポリプロピレン単独重合体、ポリプロピレン共重合体、または前記重合体のうち任意のものの混合物を含むことができる。ポリプロピレンは、Ｚ−Ｎまたはメタロセン触媒を用いて製造され得る。特定形態において、ポリプロピレンは、ホモポリプロピレンである。かかる例としては、フリント・ヒルズ・リソース（Ｆｌｉｎｔ  Ｈｉｌｌｓ  Ｒｅｓｏｕｒｃｅｓ）から商業的に購入できるＰ４Ｇ３Ｚ−０５０Ｆがある。
【００４８】
他の実施例において、ポリプロピレンはプロピレン共重合体であってもよく、プロピレン共重合体はプロピレンの重合体、およびエチレンと４個〜約１２個または４個〜約８個の炭素原子を含有するアルファ−オレフィンから選択された、少なくとも約４０重量％以下の少なくとも一つ以上のアルファ−オレフィンを含む。有用なアルファ−オレフィンの例は、エチレン、１−ブテン、１−ペンテン、４−メチル−１−ペンテン、１−ヘキセン、１−ヘプテンおよび１−オクテンを含む。一実施例において、本発明で用いられたプロピレンの重合体は、エチレン、１−ブテン、１−ヘキセンまたは１−オクテンを有するプロピレンの重合体を含む。本発明で有用なプロピレンアルファ−オレフィン重合体は、ランダム共重合体だけでなくブロック共重合体を含むが、ランダム共重合体が一般に特に有用である。一実施例において、フィルムは、耐衝撃性共重合体を含有しない。二以上のプロピレン共重合体のブレンドだけでなく、プロピレン共重合体とプロピレン単独重合体のブレンドが使用され得る。
【００４９】
一実施例において、プロピレン共重合体は、約０．２重量％〜約１０重量％のエチレン含有量を有するプロピレン−エチレン共重合体である。他の実施態様において、エチレン含有量は、約３重量％〜約１０重量％、または約３重量％〜約６重量％である。プロピレン−１−ブテン共重合体に関して、約１５重量％までの１−ブテン含有量が有用である。一実施例において、１−ブテン含有量は、一般に約３重量％〜約１５重量％までの範囲であってもよく、他の実施例では範囲が約５重量％〜約１５重量％であってもよい。プロピレン−１−ヘキセン共重合体は、約３５重量％までの１−ヘキセンを含有することができる。一実施例において、１−ヘキセンの量は、約２５重量％までである。本発明で有用なプロピレン−１−オクテン共重合体は、約４０重量％までの１−オクテンを含有することができる。非常に頻繁にプロピレン−１−オクテン共重合体は、約２０重量％までの１−オクテンを含有するであろう。
【００５０】
本発明のフィルム・フェースストック（ｆａｃｅｓｔｏｃｋ）の製造に有用なプロピレン共重合体は、当業者に公知の技術によって製造が可能であり、多くのこのような共重合体が商業的に購入可能である。例えば、本発明に有用な共重合体は、単一−サイトメタロセン触媒を使用した、エチレンまたは１−ブテンのようなアルファ−オレフィンとのプロピレンの共重合によって得ることができる。
【００５１】
一実施例において、外部または印刷スキンは、重量基準で、約６０％〜約９０％の少なくとも一つのポリエチレンおよび約１０％〜約４０％の少なくとも一つのポリプロピレンを含む。他の実施例において、印刷スキン層は、約７０％〜約９０％の少なくとも一つのポリエチレンおよび約１０〜約３０％の少なくとも一つのポリプロピレンを含む。他の実施例において、印刷スキン層は、約３７〜５３％の低粘度ＺＮ  ＬＬＤＰＥ、約２３〜３７％のメタロセンＬＬＤＰＥおよび約１０〜４０％のプロピレン単独重合体を含む。
【００５２】
他の実施例において、他のまたはスキン層は、約５０％〜１００％の高密度ポリエチレンＨＤＰＥおよび約１０％〜５０％のＬＬＤＰＥを含む。特定実施例において、ＨＤＰＥは、コアにＥＶＡを有する３つの層の剤形（ｆｏｒｍｕｌａｔｉｏｎｓ）およびＥＶＡ層が例えばＰＰまたはＨＰＰの２つの層で囲まれた５つの層の剤形双方のスキン層で単独材料として使われる。
【００５３】
特定実施例において、多層フィルムは、コア内のエチレン酢酸ビニル共重合体（ＥＶＡ）および各スキン層内の１００％の高密度ポリエチレン（ＨＤＰＥ）を有する３層対称フィルムである。フィルムは、フィルム厚全体に対する厚さ比率によって限定された個別層内の各材料で製造される。この剤形は、約５０％〜約８０％のＥＶＡ層比率および約１０％〜約３０％のＨＤＰＥ比率、１５／７０／１５、２０／６０／２０、２２．５／６５／２２．５および２５／５０／２５の特定比率を有して製造される。すべての原料は商業的に購入可能であり、例えばダウケミカル社からＨＤＰＥ  ＤＭＤＡ  ８９０４  ＮＴ７が購入できる。
【００５４】
一実施例において、多層フィルムは、コア内に一つ以上のエチレンビニルアルコール（ＥＶＯＨ）共重合体を有する５層対称フィルムである。多様なＥＶＯＨ共重合体が使用され得るが、このような材料の代表的な例は、５２％（モルパーセント）のビニルアルコール含有量を有するもので、ＥＶＡＬＣＡ  Ｇ１７６Ｂという名称でクラレイアメリカ社から商業的に購入することができる。この５層対称フィルムは、ＨＤＰＥをそれぞれ含む二つのスキン層を含むことができ、特定形態ではＨＤＰＥのみを、すなわち各スキン層にＨＤＰＥを１００％含むことができる。コア層と各スキン層との間にはタイ層または中間層が配置される。多様なタイ層が使用され得るが、代表的な例は、アルケマ社（Ａｒｋｅｍａ）から商業的に購入できるロタダー（ＬＯＴＡＤＥＲ）４７００などの、エチレン、酢酸エチルおよびマレイン酸無水物のランダム三元共重合体を含む層である。このような三元共重合体は、典型的に約３０％の酢酸エチルと約１．５％のマレイン酸無水物とを含む。しかし、本発明は、一つ以上のタイ層で用いるために多様な他の三元共重合体、重合体および／または重合体成分を含むことが理解できるであろう。例えば、特定実施例において、タイ層は、オレフィンの共重合体または三元共重合体、および酢酸ビニル、メチルアクリレート、エチルアクリレート、ブチルアクリレート、マレイン酸無水物などの他の極性グループからなるグループから選択された一つ以上の化合物を含む。
【００５５】
他の実施例において、多層フィルムは、コア内に一つ以上のポリ（メチルメタクリレート）（ＰＭＭＡ）ポリマーを有する５層対称フィルムである。使用され得るＰＭＭＡの非制限的な例は、アルケマ社から商業的に購入できるプレキシグラス（ＰＬＥＸＩＧＬＡＳ）ＶＭ１００を含む。特定形態において、コアはＰＭＭＡのみを含む。多層フィルムはまた２個のスキン層を含み、各スキン層はＨＤＰＥを含む。特定形態において、各スキン層はＨＤＰＥのみを含む。多層フィルムは、また、各スキン層とコア層との間に配置されたタイ層を含む。タイ層は、エチレン、酢酸エチルおよびマレイン酸無水物の三元共重合体を含む。タイ層の材料の非制限的な例は、言及したロタダー４７００を含むことができる。特定形態において、各タイ層はロタダー４７００のみを含む。
【００５６】
他の実施例において、多層フィルムは、コア内に一つ以上のポリエチレンテレフタレートグリコール（ＰＴＥＧ）共重合体を有する５層対称フィルムである。使用され得るＰＥＴＧ共重合体の非制限的な例は、イーストマンケミカル社（Ｅａｓｔｍａｎ  Ｃｈｅｍｉｃａｌ  Ｃｏｍｐａｎｙ）から商業的に購入できるカデンスコポリエステル（ＣＡＤＥＮＣＥ  ＣＯＰＯＬＹＥＳＴＥＲ）ＧＳ２を含む。特定形態において、コアはＰＥＴＧ共重合体のみを含む。多層フィルムはまた二つのスキン層を含み、各スキン層はＨＤＰＥを含む。特定形態において、各スキン層はＨＤＰＥのみを含む。多層フィルムは、また、各スキン層とコア層との間に配置されたタイ層を含む。タイ層は、言及したロタダー４７００を含むことができる。特定形態において、各タイ層はロタダー４７００のみを含む。
【００５７】
他の実施例において、多層フィルムは、コア内に一つ以上のナイロンＭＸＤ６共重合体を有する５層対称フィルムである。使用され得るナイロン共重合体の非制限的な例は、三菱ガスケミカル社から商業的に購入できるポリアミド（ＰＯＬＹＡＭＩＤＥ）ＭＸＤ６を含む。特定形態において、コアは、ナイロンＭＸＤ６共重合体のみを含む。多層フィルムはまた二つのスキン層を含み、各スキン層はＨＤＰＥを含む。特定形態において、各スキン層はＨＤＰＥのみを含む。多層フィルムは、また、各スキン層とコア層との間に配置されたタイ層を含む。タイ層は、言及したロタダー４７００を含むことができる。特定形態において、各タイ層はロタダー４７００のみを含む。
【００５８】
５層フィルムの特定実施例において、特定の層厚が用いられる。次の層厚比率の百分率は、５層フィルムの全体厚に基づく。最も外側のスキン層それぞれの厚さは、同一または異なっていてもよく、典型的にはそれぞれ５％〜４５％の範囲内、特に１０％〜４０％の範囲内であり、特定形態では１７．５％〜３５％の範囲内にある。コア層の厚さは、典型的に５％〜７５％、特に１０％〜７０％であり、特定形態では１５％〜５０％である。各中間層、すなわちコア層とスキン層との間の層の厚さは、同一または異なっていてもよく、典型的に２％〜１５％の範囲内、特に５％〜１０％の範囲内であり、特定形態では７．５％である。
【００５９】
本発明の多くの実施例において、フィルムはレーザー切断可能である。すなわち、フィルムは、ＣＯ２レーザーを用いて容易に切断でき、優れたフィルム透明度を示し、機械方向および横方向の両方で高い剛性を示す。
【００６０】
レーザー切断可能なフィルムの多様な説明が本明細書に言及されている。次のうち一つ以上を観察することによって、フィルムが良好または有利なレーザー切断性を示すものであるかが分かる。レーザー切断後、フィルムエッジに沿った鋭利な面は、（存在するのであれば）フィルム残留物および接着剤なしでまたは実質的になしで形成される。レーザー切断後、レーザーに露出したフィルムのエッジまたは面に沿ってフィルム材料の低い「リキャスト（ｒｅｃａｓｔ）」を示す。直線または線形切断の場合、結果として生じた切断面は比較的直線であり、鋸歯状や不規則ではない。
【００６１】
本明細書で説明されるような優れたフィルム透明度は、少なくとも８０％、特に９０％以上、そして特定実施例では９５％以上の透明度の水準で発生する。対応する優れたヘイズ（ｈａｚｅ）値は、２０％未満、特に１０％未満、特定実施例では５％未満のヘイズの水準で発生する。本発明の特定実施例において、本明細書で説明されるような一つ以上の試剤を含有するポリオレフィンフィルムの透明度は、このような試剤を含まないフィルムの透明度と類似する。
【００６２】
本明細書で説明されるようなフィルムの高剛性は、機械方向に７ＫＰＳＩ〜５５０ＫＰＳＩの範囲内のヤング率によって現われる。特定実施例において、フィルムは、機械方向に少なくとも１５０ＫＰＳＩのヤング率を示す。フィルムのヤング率は、ＡＳＴＭ  Ｄ８８２により測定される。
【００６３】
フィルムの延伸および方向
本発明の多くの実施例において、レーザー切断前にフィルムを延伸させることによって、ポリオレフィンフィルムをレーザー切断する能力は改善され得る。具体的に、特定延伸比率での延伸および／または横方向または少なくともレーザー切断方向と異なる方向への延伸は、レーザー切断のためにより少ないエネルギーの要求につながる。横断方向（ＣＤ）へのレーザー切断のために、フィルムは、機械方向（ＭＤ）に伸張してＭＤＯフィルムを製造する。ＭＤＯフィルムは、その後、非延伸フィルムと比較して相対的に低い電力レベルを用いて横方向、すなわちＣＤにレーザー切断され得る。このような処理のために使用された重合体フィルムおよび装備の延伸は、米国特許ＵＳ６，８３５，４６２号；米国特許出願公開ＵＳ２００９／０２９７８２０号；米国特許ＵＳ５，７０９，９３７号；米国特許ＵＳ５，４５１，２８３号、および米国特許出願公開ＵＳ２０１３／０１９２７４４号の一つ以上に説明されている。
【００６４】
本発明の特定実施例において、３：１〜１５：１、特に５：１〜１０：１の範囲内の延伸率で延伸したフィルムは、同じ組成物であるが延伸していないフィルムと比較して改善されたレーザー切断性を示す。
【００６５】
本発明のポリオレフィンフィルムは、多様な方法を用いて製造され得る。このような方法の代表的なそして非制限的な例は、キャストフィルムを形成するための鋳造（ｃａｓｔｉｎｇ）、ステンターフィルムを形成するためのステンタリング（ｓｔｅｎｔｅｒｉｎｇ）、配向されたフィルムを形成するための配向（ｏｒｉｅｎｔｉｎｇ）、または非−配向フィルムを形成するためのフィルム生産における配向回避を含む。
【００６６】
本発明に係る多様な単層フィルムおよび多層フィルムの更なる細部事項および態様を下記のように表１および表２に提示する。
【００６７】
【表１】
2018505266.tif 000004
【００６８】
表１の層比率は、多層フィルムの全体厚に基づいて特定多層フィルム内の各層の厚さの百分率で表した層厚比率である。
【００６９】
【表２】
2018505266.tif 000005
【００７０】
表２は、商業的に購入可能で、ポリオレフィン材料との組合わせおよび／または本明細書で説明されるようなフィルムとの使用および混入のために一つ以上の有機性剤として使用され得る特定材料に関する更なるの細部事項を提供する。
【００７１】
多様なフィルムは、一つ以上の付加的な熱可塑性重合体をさらに含むことができる。一つ以上の付加的な熱可塑性重合体は、ポリエチレンとポリプロピレン以外のポリオレフィン、アルケン−不飽和カルボン酸または不飽和カルボン酸誘導体共重合体、スチレン系重合体または共重合体、ポリウレタン、ポリ（塩化ビニル）、ポリカーボネート、ポリアミド、フッ素樹脂、ポリ（メタ）アクリル酸、ポリアクリロニトリル、ポリエステルまたは前述した重合体のうち任意のものの混合物を含むことができる。特定形態において、フィルムまたは多層フィルムの一つ以上の層は、一つ以上のエチレン酢酸ビニル（ＥＶＡ）共重合体を含む。商業的に購入可能なこのような共重合体の例は、セラニス社から購入できるＡＴＥＶＡ  １８２１である。
【００７２】
多様な層は、米国特許第６，８２１，５９２号で説明されるような一つ以上の添加剤をさらに含むことができる。一つ以上の添加剤は、核剤、粘着防止剤、加工助剤、スリップ剤、帯電防止剤、顔料、空洞化剤、無機充填剤、酸化防止剤、または前記添加剤のうち任意のものの混合物を含むことができる。
【００７３】
フィルムは、典型的に約２５ミクロン〜約３００ミクロンまたはそれ以上の全体厚を有する。この厚さ値は、フィルム上にまたはフィルムの外部層上に配置され得る一つ以上の接着剤層を含む。特定実施例において、フィルムと接着剤の全体厚は、５０ミクロン〜１５０ミクロンである。特別な実施例において、（接着剤を含まない）フィルムは、２５ミクロン〜９０ミクロンの厚さを有する。
【００７４】
図１は、一つ以上の重合体フィルム２０、特に、少なくとも一つのポリオレフィンフィルム、接着剤３０の一つ以上の領域または層、およびライナー４０またはライナー組立体を含むラベル組立体１０の概略的な断面図である。接着剤３０は、フィルム２０とライナー４０との間に配置される。フィルム２０は、本明細書に言及のフィルムおよび／または材料のうち任意のものを含むことができ、特定実施例では、多重重合体フィルムの形態であり得る。接着剤３０は、例えば一つ以上の減圧接着剤などの、ラベル構造に典型的に使用される任意の接着剤であり得る。ライナー４０は、一つ以上の紙ライナー、一つ以上の重合体ライナー、または紙と重合体材料の組合わせであり得る。特定実施例において、ライナーは、ポリエチレンテレフタレート（ＰＥＴ）である。ラベル組立体１０は、外部フィルム面２２および逆方向のライナー下部面４２を限定する。
【００７５】
言及の通り、フィルム２０は、単一層、すなわち単層の形態、または集合若しくは複数の層、すなわち多層フィルムの形態であり得る。図２は、単層フィルム２０Ａを概略的に図示する。フィルム２０Ａは、本明細書で説明されるような一つ以上の試剤と結合された、一つ以上の重合体成分を含んで層Ａを形成することができる。試剤は、本明細書で説明されるような無機剤および／または本明細書で説明されるような有機剤を含むことができる。多様な試剤は、典型的に分散され、特にフィルム２０Ａ内でおよび／またはフィルム全体に亘って均一に分散される。一実施例において、層Ａは、少なくとも一つのポリオレフィンを含む重合体成分のマトリックス全体に分散された一つ以上の無機剤を含む。他の形態において、層Ａは、ポリエチレンと混合した一つ以上の有機剤を含む。特定実施例において、本明細書で説明される通り、レーザー切断可能となった少なくとも一つの領域を有する組立体でフィルムが用いられる場合に、フィルム２０Ａは試剤を含まないこともある。
【００７６】
図３は、２層フィルム２０Ｂを概略的に図示する。２層フィルム２０Ｂは、組成が同一または互いに異なる層を含むことができる。一つの形態において、層Ｂのような一つの層は、いずれの試剤も含まない一つ以上のポリオレフィンを含み、層Ｃのような他の層は、少なくとも一つのポリオレフィンを含む重合体マトリックス内に分散した一つ以上の無機剤を含む。
【００７７】
図４は、３層フィルム２０Ｃを概略的に図示する。３層フィルム２０Ｃは、組成が同一または互いに異なる層を含むことができる。特定形態において、層Ｄおよび層Ｆは組成が同一である。特定形態において、一つ以上の試剤が層Ｄ、ＥおよびＦの一つ以上に混入される。例えば、３層フィルム２０Ｃの特定形態は、一つ以上のポリオレフィンを含む層ＤおよびＦのそれぞれを含み、ここで各層ＤおよびＦは試剤を含まず、層Ｅは一つ以上の重合体成分と結合された一つ以上の有機性剤を含む。
【００７８】
図５は、５層フィルム２０Ｄを概略的に図示する。５層フィルムは、スキン層ＧおよびＫ、コア層Ｉ、並びにタイ層ＨおよびＪを含む。図示する通り、各タイ層Ｈ、Ｊは、対応するスキン層Ｇ、Ｋとコア層Ｉとの間に配置される。それぞれの層Ｇ、Ｈ、Ｉ、ＪおよびＫは、本明細書に説明されたものであり得る。
【００７９】
方法
本発明は、レーザー切断を含む多様な方法を提供する。一実施例において、本発明は、ＣＯ２レーザーを用いてポリオレフィンフィルムをレーザー切断する方法を提供する。本方法は、ポリオレフィン材料を提供することを含む。本方法は、また、ポリオレフィン材料に少なくとも一つの試剤を混入することを含む。試剤は、少なくとも一つの無機剤、少なくとも一つの有機剤およびそれらの組合わせからなるグループから選択され、これによって増加した光学吸光度を有する改質されたポリオレフィン材料を形成する。前述の通り、典型的に、言及した試剤が混入している間、ポリオレフィン材料は流動可能なまたは液体状態にある。本方法は、また、改質されたポリオレフィン材料からフィルムを形成することを含む。そしてこの方法は、フィルムをレーザー切断する少なくとも一つのＣＯ２レーザーを使用することをさらに含む。フィルムは、単層または多層フィルムであり得る。試剤は、多層フィルムの一つ以上の層に混入され得る。
【００８０】
他の実施例において、本発明は、レーザー出力またはデューティサイクルを増加させることなくＣＯ２レーザーを用いてポリオレフィンフィルムのレーザー切断速度を増加させる方法を提供する。本方法は、ポリオレフィン材料を提供することを含む。本方法は、また、ポリオレフィン材料内に少なくとも一つの試剤を混入させることを含む。試剤は、少なくとも一つの無機剤、少なくとも一つの有機剤、およびそれらの組合わせからなるグループから選択され、これによって増加した光学吸光度を有する改質されたポリオレフィン材料を形成する。この方法は、さらに、改質されたポリオレフィン材料からフィルムを形成し、少なくとも一つのＣＯ２レーザーを使用してフィルムをレーザー切断することを含む。
【００８１】
レーザー切断は、フィルムまたはラミネートの厚さを通じて全体的に切断することを目標とすることができる。特定実施例において、レーザー切断は、フィルムの厚さを通じて部分的にのみ切断することができる。本明細書に記載されるようなフィルムを切断するために、レーザー切断の典型的な線形速度は、レーザー電力、切断される材料および切断中のラベルの形状に左右される。典型的な線形ウェブ速度は、最大５００ｍｍ／秒（３０ｍ／分）程度と高くてもよく、特定の適用において、例えば最大約１，０００ｍｍ／秒（６０ｍ／分）のようにより速くてもよい。
【００８２】
言及した通り、多くの適用において、下部ライナー層を損傷または切断することなく、一つ以上のフィルム層および選択的に一つ以上の接着剤層をキスカットすることが好ましい。図６は、一つ以上のフィルム層１２０、ライナーまたはライナー組立体１４０、およびその間に配置された接着剤１３０を含むラベル組立体１１０をキスカットする方法１００を概略的に図示する。ラベル組立体は、フィルム面１２２を限定する。本方法は、本明細書で説明している通り、ＣＯ２レーザー１５０を提供することを含む。レーザーが作動し、フィルム面１２２に向かうレーザー光１５５を放出する。本発明の一実施例によれば、ラベル組立体１１０は、キスカットされてフィルム層１２０および選択的に接着剤１３０がレーザー光１５５により切断され、それによってライナー１４０の損傷および切断を防止し、切断ライン１６０を形成する。認識できるとおり、レーザー１５０を移動するか、ラベル組立体１１０を移動するか、またはレーザー１５０とラベル組立体１１０双方を移動することによって、切断ライン１６０が形成され得る。
【００８３】
多くのデジタル変換ラインにおけるレーザーのための典型的な電力レベルは、２００ワット〜約１，０００ワットの範囲内であり、多くの適用において一つまたは二つの４００ワットレーザーが使用される。当業者によって認識できるとおり、レーザーは、しばしば、特定のパルス持続時間を有し、特定の間隔または周波数でパルス化される。この二つの媒介変数でデューティサイクルまたはレーザーが放射されている時間の比率を限定することができる。デューティサイクルは、周波数にパルス持続時間を乗じたものと等しい。例えば、６０％のデューティサイクルは、与えられた期間の間、レーザーが６０％の時間の間オンになっており、４０％はオフとなっていることを示す。多くの切断の適用において、典型的なデューティサイクルは、３０％〜１００％の範囲であり、５０％〜８０％が多くの切断の応用に有用である。
【００８４】
対象フィルムの向上した耐久性およびレーザー切断性に加えて、開示されているフィルム上でのインクの接着およびインクの硬化時間の向上がある。インクがフィルム基板で硬化する速度は、品質を決定し（早いほどよい）、プレス時間を決定する。言い換えれば、与えられた基板（例えば、ラベル）上でインクがはやく硬化すればするほどプレスをよりはやく稼動することができ、それによって印刷資産の効率性と生産性とを増加させる。多くの場合、インク接着性能とプレス速度の間には証明された逆の関係があるため、インク接着性能とプレス速度の間で均衡をなすために変換者（ｃｏｎｖｅｒｔｅｒ）が必要である。インク接着力とプレス速度の間の折衝を避けるための手段として、本質的に印刷可能なフィルム（すなわち、トップコートであれ印刷プライマーであれ、被覆がないフィルム）が開発されている。代案として、印刷プライマーまたはトップコートが印刷されるラベルストックの表面上に蒸着され得る。もちろん、トップコートまたはプライマーの蒸着はインク接着性能を増加させるものであるが、ラベルストックへのこの材料の追加はまた、ラベルの構成費用を増加させる。増加し続ける食品接触規制、持続性に向けた産業的推進（ｉｎｄｕｓｔｒｉａｌ  ｄｒｉｖｅ）および費用などの理由を考慮して、ラベルストックをトップ−コーティングすることに起因する更なる費用および時間をかけることなく向上したインク接着性能を得ることが好ましい。
【００８５】
処理がコロナ、プラズマ、または火炎処理若しくは火炎プラズマ処理のいずれであれ、樹脂の剤形と表面処理の組合わせが所望の印刷／インク接着の結果を達成できるという点が当業界で認識されている。一つの例において、フィルムは、４０：６０〜６０：４０の酸素に対する燃料の比率を利用して、１，８００〜２，５００ｂｔｕ／ｉｎで火炎または火炎プラズマ処理され得る。技術として、表面処理は、ラベルストック表面のダインレベルを増加させ、インク接着力の対応する増加がその結果となる。しかし、印刷テストを通じて予期せず発見したことは、インクの硬化速度が増加するということである。この予期しない結果により、プリンタ変換器がよりはやく稼動し、向上した表面処理の適用によって同一のインク接着力を得ることができるという利点がある。このような硬化速度の増加は、印刷資産をさらに高い速度で稼動させる能力を引き起こし、それによって生産性および効率性を増加させ、結果的に単位面積当たりの費用を減少させる。
【００８６】
実験例
実験例で挙げられたフィルムサンプルを一般的な多層キャストフィルムの同時押出工程を用いて製造した。押出機４機（Ａ、Ｂ、ＣおよびＤ）のそれぞれは溶融剤形を供給ブロックに供給し、ここで溶融物を組み合わせて４つの相違する層で構成された単一溶融ストリームを形成した。フィードブロックは、層構造ＡＢＣＤＣＢＡを有する最大７層の多層フィルムが製造され得るように構成した。単層フィルムのために、押出機４機にすべて同じ材料を供給した。３層フィルムに対し、押出機ＡおよびＢに、押出機ＣおよびＤとは異なる材料を供給した。５層フィルムに対し、押出機Ａ、押出機Ｃおよび押出機Ｄすべて相違する材料を供給した。押出機Ｂの材料は、押出機Ａの材料と同一であった。各サンプルに対し、溶融したストリームを固形化するクロム仕上げ材とともにキャットロール（ｃａｔ  ｒｏｌｌ）上に鋳造し、その後、ウェブ張力制御器を有する多数のローラによって運搬した。レーザー切断の評価のためにフィルムサンプルをＡｖｅｒｙ  Ｓ−６９２ＮまたはＳ７０００の接着剤およびＢＧ４０白色ペーパーライナーと積層した。
【００８７】
良好な剤形は、三つの条件に反応しなければならない：１−優れたレーザー切断性能、２−同じ厚さのＰＥフィルムと同じ機械的性能、３−透明フィルムの場合、ＰＥと類似する測定された光学透明度およびヘイズ。
【００８８】
一連の評価において、サンプル１〜１３が改質されたポリオレフィンフィルムを評価するために製造され、レーザーが本発明にしたがってこのようなフィルムを切断した。下記に提示された表３および表４は、対照サンプル１と比較してサンプル２〜１３それぞれの構成、試剤、及びこのような試剤の濃度を要約したものである。ＥＶＡ−１８は、１８％のＶＡを有するエチレン酢酸ビニル共重合体を示し、ＥＶＡ−２８は、２８％のＶＡを有するエチレン酢酸ビニル共重合体を示す。サンプル３および４は、ＥＶＡを有するＰＥの３層構造の２種類の場合を示す。ＥＶＡの量がより多い時にフィルムがより切断され得るが、フィルムは１０．６ｕｍのレーザーへの切断性を示す。サンプル５、６および７は、不透明レーザーが切断可能なＰＥ系フィルムの良好な例である。このような無機添加剤を使用して優れた作業ウインドウ（ｗｏｒｋｉｎｇ  ｗｉｎｄｏｗｓ）を得た。サンプル１３は、ＰＥフィルムのような順応性を有し、高い水準のレーザー切断性を付与するＰＰおよびＥＶＡを有する３層構造を示す。
【００８９】
【表３】
2018505266.tif 000006
【００９０】
【表４】
2018505266.tif 000007
【００９１】
他の一連の評価において、サンプル１４〜２０が準備され、本明細書で説明される通りレーザー切断された。下記に提示する表５は、サンプル１４〜２０それぞれの構成、試剤およびこのような試剤の濃度を要約したものである。
【００９２】
【表５】
2018505266.tif 000008
【００９３】
表５は、２セットの実験を要約したものである。特定実験において、ＨＤＰＥとＬＬＤＰＥのブレンドの代わりにＨＤＰＥを使用し、そして五つの層のフィルムのコアにＰＰ層を用いてより高いｅ−モジュラスフィルムを形成した。他の実験でＥＶＡとのＨＰＰの新たなブレンドを形成した。ＰＥを基本とした一番目のセットのフィルム（サンプル１５および１９は除く）の大半はレーザー切断でよく作動し、優れえた引張り弾性率（ｔｅｎｓｉｌｅ  ｍｏｄｕｌｕｓ）とフィルム透明度を示した。二番目のセットは、高い透明度をもたらしてはいないが、以前は切断できなかった透明フィルムを切断可能とした。
【００９４】
他の一連の評価において、レーザー切断可能であり、そしてエイブリィ・デニソン（Ａｖｅｒｙ  Ｄｅｎｎｉｓｏｎ）からＰＥ８５という名称で商業的に購入できるポリエチレンフィルムと同様に挙動するか同様の特性を示す多層フィルムの開発に対する調査がなされた。ＰＥ／ＥＶＡ／ＰＰ／ＥＶＡ／ＰＥの構造を有する多層フィルムのサンプルを収得して機械方向に配向させた。下記に提示する表６は、これらのサンプルを要約したものであり、ＣＤおよびＭＤ方向に測定ヤング率、ＣＤおよびＭＤ厚並びにＣＤおよびＭＤ方向での引張り強度を示す。光学測定は、言及のヘイズガード（ＨＡＺＥ  ＧＵＡＲＤ）装備を使って行われた。
【００９５】
【表６】
2018505266.tif 000009
【００９６】
現在使用可能なフィルムで表６に挙げられたサンプルの特性および測定値を比較するために、すべてエイブリィ・デニソンから商業的に購入できるフィルムであるＧＬＯＢＡＬ  ＭＤＯ、ＦＡＳＣＬＥＡＲ  ２５０およびＰＥ８５に対して相応する特性および測定値を得た。
【００９７】
本発明の一実施例に係る多層フィルムのサンプルは、言及の商業的に購入できるフィルムと比較できるほどの特性を示す。また特定態様において、フィルムのサンプルは、言及の商業的に購入できるフィルムより優れた特性を示す。
【００９８】
他の一連の評価において、多層フィルムのサンプルを得て、評価し、商業的に購入できる特定フィルムと比較した。
【００９９】
具体的に、表７に挙げている通り、二つのキャストフィルムおよび二つのＭＤＯフィルムを得た。ＣＤおよびＭＤ厚の値を測定し、表７に挙げられた多様な物理的特性を得た。
【０１００】
【表７】
2018505266.tif 000010
【０１０１】
いくつかの光学特性を含む表７のサンプルに対して更なる物理的測定が得られた。表８にこのデータが要約されている。
【０１０２】
【表８】
2018505266.tif 000011
【０１０３】
表７および表８のサンプルの物理的特性および特徴は、表９に提示する通り、商業的に購入できる特定フィルムの物理的特性および特徴と比較できる。
【０１０４】
【表９】
2018505266.tif 000012
【０１０５】
表７〜表９に示す通り、本発明の実施例に係る多層フィルムのサンプルは、言及の商業的に購入可能なフィルムと比較して類似の特性を示し、ある点では優れた特性を示す。紙ライナーに積層された表８中のサンプル番号３１、３３および３４のロール状のレーザー切断並びにマトリックスストリピングは、産業用レーザー変換機械ですべて良好なテスト結果となった。別途の試験で、容器上のラベルの適用性も良好なテスト結果となった。
【０１０６】
この技術の今後の適用および開発によって多くの他の利点が明らかになることはいうまでもない。
【０１０７】
本明細書で言及されているすべての特許、出願、標準および製品は、全体的に参照として含まれる。
【０１０８】
本発明は、本明細書で説明する特徴および態様のすべての作動可能な組合わせを含む。したがって、例えば、一つの特徴が一実施例と関連して説明され、また他の特徴が他の実施例と関連して説明されるのであれば、本発明はこの特徴の組合わせを有する実施例を含むことが理解されるべきである。
【０１０９】
前述の通り、本発明は以前の計画、システムおよび／または装置と関連する多くの問題点を解決する。しかし、本発明の特性を説明するために本明細書で説明され図示された構成要素の細部事項、材料および配列での多様な変化が、添付の特許請求の範囲に表されたような本発明の原理および範囲を逸脱することなく当業者によって実施できることが理解できるであろう。
【図１】
2018505266.tif 000013
【図２】
2018505266.tif 000014
【図３】
2018505266.tif 000015
【図４】
2018505266.tif 000016
【図５】
2018505266.tif 000017
【図６】
2018505266.tif 000018
【国際調査報告】
2018505266.tif 000019
2018505266.tif 000020
2018505266.tif 000021